(57)【要約】【課題】  半導体表面を処理する方法を提供する。【解決手段】  半導体を処理する方法は、半導体表面を洗浄するために、半導体表面に第１のガス種のイオンを照射する工程と、半導体表面の下方の領域内に欠陥を作り出すために、半導体表面の下方の領域内に第２のガス種のイオンを注入する工程とを有し、半導体表面に第１のガス種のイオンを照射することと第２のガス種のイオンを注入することとが同じチャンバ内で実行される。【選択図】      図８
2016134626.tif 000002
【特許請求の範囲】
【請求項１】
半導体（１００）表面を処理するための方法であって、
半導体（１００）表面を洗浄するために、半導体表面に第１のガス種のイオンを照射することと、
半導体（１００）表面の下方の領域内に欠陥を作り出すために、半導体表面の下方の領域内に第２のガス種のイオンを注入することと、
を含み、
半導体表面に前記第１のガス種の前記イオンを照射することと、第２のガス種のイオンを注入することとは同じチャンバ（２０）内で実行される、方法。
【請求項２】
前記第１のガス種が、アルゴン、ネオンまたはクリプトンを含む、請求項１に記載の方法。
【請求項３】
前記第２のガス種が、窒素、ホスフィンまたはボランを含む、請求項１または２に記載の方法。
【請求項４】
前記第２のガス種のイオンが注入される前記領域が、０．１ｎｍ〜５ｎｍの厚さを有する追加の薄層（１３０）を形成する、請求項１〜３のいずれか一項に記載の方法。
【請求項５】
前記半導体（１００）の表面上に金属層（１２０）を形成して、前記金属層（１２０）と前記半導体（１００）との間にショットキー接触を形成する、請求項１〜４のいずれか一項に記載の方法。
【請求項６】
前記追加の薄層（１３０）が、前記金属層（１２０）と前記半導体（１００）との間のショットキー障壁の高さを減少させるように構成される、請求項５に記載の方法。
【請求項７】
前記金属層（１２０）が、タングステン、チタン、モリブデンまたはクロムを含む、請求項５または６に記載の方法。
【請求項８】
前記照射する工程と前記注入する工程の少なくとも一方の工程の間に前記半導体（１００）を加熱することをさらに含む、請求項１〜７のいずれか一項に記載の方法。
【請求項９】
前記第１のガス種のイオンと前記第２のガス種のイオンを作り出すために、前記チャンバ（２０）内においてプラズマを点火することをさらに含む、請求項１〜８のいずれか一項に記載の方法。
【請求項１０】
前記第１のガス種のイオンと前記第２のガス種のイオンを前記半導体（１００）に向けて加速することをさらに含む、請求項１〜９のいずれか一項に記載の方法。
【請求項１１】
第１のガス種の原子と第２のガス種の原子が、前記チャンバ（２０）内に交番電界を作り出すことによって、前記半導体（１００）表面に向けて加速される、請求項１０に記載の方法。
【請求項１２】
前記電界が１３．５６ＭＨｚの周波数で交番する、請求項１１に記載の方法。
【発明の詳細な説明】
【技術分野】
【０００１】
本発明の実施形態は、半導体表面を処理するための方法に関する。
【背景技術】
【０００２】
ショットキーダイオードは、様々な電子用途、特に、パワー電子用途において用いられ得るユニポーラデバイスである。バイポーラダイオードと比べて、ショットキーダイオードは導通損失が小さく、スイッチング速度が速い。ダイオードの導通損失は、ダイオードに順方向バイアスをかけた際のダイオード降下電圧（順電圧降下）に実質的に比例する。このような順電圧降下は、シリコンバイポーラダイオードの場合、通常、０．６〜０．７Ｖであるが、シリコンショットキーダイオードでは通常、わずかに０．１５〜０．４５Ｖである。
【０００３】
ショットキーダイオードは、金属（アルミニウムなど）と半導体（シリコンなど）との間の金属−半導体接合を含み、金属としては、金属−半導体接合が整流接合になるように選択される。このような金属はショットキー金属と呼ばれる。
【０００４】
ショットキー金属と半導体とが互いに隔離されているときには、金属におけるフェルミ準位および半導体におけるフェルミ準位の位置は異なるエネルギー値を有する。フェルミ準位は、ゼロ温度における材料における最高占有エネルギー状態である。ショットキー金属と半導体を接触させると、フェルミ準位がショットキー金属と半導体とで同じになるまで電荷キャリアが金属と半導体との間で拡散する。金属−半導体接触の整流挙動は、ショットキー金属と半導体との間の接合における障壁（いわゆるショットキー障壁）の高さに依存する。ショットキー障壁の高さは、金属の仕事関数と、半導体の電子親和力との差として定義される。なお、仕事関数は、金属のフェルミ準位における電子を自由にするのに必要なエネルギーであり、電子親和力は、自由電子のエネルギーと半導体の伝導帯の端との差である。
【０００５】
ショットキーダイオードにおける導通損失を低減するために、順電圧降下を減少させるべくショットキー障壁の高さを減少させることが望ましい場合がある。
【０００６】
半導体表面を含むショットキーダイオードのショットキー障壁の高さを変更するべく、この種の半導体表面を処理する方法を提供する必要がある。
【発明の概要】
【課題を解決するための手段】
【０００７】
一実施形態は、半導体表面を処理する方法に関する。本方法は、表面洗浄のために、半導体表面に第１のガス種のイオンを照射することと、半導体表面の下方の領域内に欠陥を作り出すために、この下方の領域内に第２のガス種のイオンを注入することとを含む。この場合において半導体表面に第１のガス種のイオンを照射することと、第２のガス種のイオンを注入することは同じチャンバ（２０）内で実行される。
【０００８】
次に、図面を参照して実施例を説明する。図面は、基本原理を示す役割を果たす。そのため、基本原理を理解するために必要な態様のみが示される。図面は原寸に比例していない。図面において、同じ参照符号は同様の要素を表す。
【図面の簡単な説明】
【０００９】
【図１】ショットキーダイオードの鉛直断面図を示す。
【図２】金属および半導体についての種々のエネルギー準位を示す。
【図３】従来の金属−半導体接合についてのエネルギーバンド図を示す。
【図４】減少したショットキー障壁の高さを有する金属−半導体接合についてのエネルギーバンド図を示す。
【図５】半導体表面を処理するための装置の一例を示す。
【図６】半導体表面を処理するための装置の別の例を示す。
【図７】半導体表面を処理するための装置のさらに別の例を示す。
【図８】図８Ａ，図８Ｂ，図８Ｃは、半導体表面を処理するための方法の一例を示す半導体本体の鉛直断面図を示す。
【発明を実施するための形態】
【００１０】
以下の詳細な説明では、その一部をなし、本発明が実施されてもよい特定の実施形態が例として示される添付の図面を参照する。
【００１１】
図１は、ショットキーダイオードの鉛直断面図を概略的に示す。ショットキーダイオードは、金属領域（金属層）１２０と半導体領域（半導体層）１００との間のショットキー接触（金属−半導体接合）を含む。半導体領域１００は、様々にドープされた区間を含んでもよい。図１に示される実施形態では、半導体領域１００は、金属領域１２０に隣接する第１の半導体領域１１０と、第１の半導体領域１１０に隣接する第２の半導体領域１１１を含む。第１の半導体領域１１０と第２の半導体領域１１１はｎ型などの同じ導電型（ドーピング型）を有する。第１の半導体領域１１０は、第２の半導体領域１１１よりも低いドーピング濃度を有してもよい。半導体材料としてＳｉを用いる場合には、第１の半導体領域１１０のドーピング濃度は、例えば、１Ｅ１３〜１Ｅ１５ｃｍ−３であり、第２の半導体領域１１１のドーピング濃度は、例えば、１Ｅ１９〜１Ｅ１２ｃｍ−３である。ドーピング濃度は半導体材料によって異なってもよい。ＳｉＣの場合には、第１の半導体領域１１０のドーピング濃度は、例えば、１Ｅ１４〜５Ｅ１６ｃｍ−３であり、第２の半導体領域１１１のドーピング濃度は、例えば、１Ｅ１７〜１Ｅ２０ｃｍ−３である。第１の半導体領域１１０はショットキーダイオードのドリフト領域（ベース領域）を形成し、第２の半導体領域１１１はエミッタ領域を形成する。
【００１２】
図１を参照すると、金属領域１２０はダイオードのアノードを形成し、アノード端子Ａに結合されてもよく、第２の半導体領域１１１はダイオードのカソードを形成し、カソード端子Ｃに結合されてもよい。金属領域１２０と半導体領域１００との間のショットキー接触（ショットキー接合）は整流接触である。すなわち、ショットキーダイオードを通した電流の流れは、アノード端子とカソード端子との間に印加される電圧Ｖｓの極性に依存する。電圧Ｖｓが正である（図１に示されるとおりの極性である）ときには、ショットキー接合には順方向バイアスがかかり、電圧レベルがショットキー接合のショットキー障壁の高さに達すると、電流が流れる。以下、詳細に説明すると、電圧Ｖｓが負であるときには、ショットキー接合は逆方向バイアスがかかり、負電圧のレベルが降伏レベルに達しない限り、電流の流れは阻止される。しかし、このような降伏レベルは、とりわけ、ベース領域１１０のドーピング濃度やベース領域１１０の電流方向の長さに依存し、最大で数１０Ｖ、または最大で数１００Ｖにもなり得る。
【００１３】
図２は、金属とｎ型半導体とが互いに分離されているときの、それぞれのエネルギー準位を示す。金属のフェルミ準位Ｅｆｍは半導体のフェルミ準位Ｅｆｓと異なる。これは、金属に加えられる電子の平均エネルギーは、半導体に加えられる電子の平均エネルギーと同じでないことを意味する。金属の仕事関数Ｗｍは、電子を金属におけるフェルミ準位Ｅｆｍの位置から金属の表面の外部の自由空間における静止状態Ｅ０まで移動させるために必要なエネルギーとして定義される。同様に、半導体の仕事関数Ｗｓは、電子を半導体におけるフェルミ準位Ｅｆｓの位置から半導体の表面の外部の自由空間における静止状態Ｅ０まで移動させるのに必要なエネルギーとして定義される。電子は半導体におけるフェルミ準位Ｅｆｓの位置に位置しないため、半導体の電子親和力Ｘｓは、電子を半導体における伝導帯の底Ｅｃから半導体の表面の外部の自由空間における静止状態Ｅ０まで移動させるのに必要なエネルギーとして定義される。図２に示した例では、金属のフェルミ準位Ｅｆｍは半導体のフェルミ準位Ｅｆｓよりも低い。
【００１４】
金属と半導体を接触させると、電子は、その大きなエネルギーのために、半導体から金属へ移っていき、やがて熱平衡が確立されて、フェルミ準位Ｅｆｍ、Ｅｆｓがそろうようになる。電子のこの移動は、金属内には負電荷を、半導体表面の空乏領域Ｗ０内には正電荷を作り出す。この結果得られる、従来の金属−半導体接合についてのエネルギーバンド図を図３に示す。
【００１５】
金属と半導体が接触しているときには、全接触電位は空乏領域Ｗ０内で支えられる。空乏領域Ｗ０の形成は、電界およびいわゆる「バンド曲がり」によるものである。バンド曲がりにより、エネルギー障壁、すなわち、ショットキー障壁Ｗｂが作り出され、この障壁により、電子が半導体内外に移動するのが阻止される。ショットキー障壁の高さＷｂを減少させることによって、順方向電圧降下が減少し、導通損失の低減がもたらされる。
【００１６】
したがって、導通損失を低減するために、ショットキー障壁の高さＷｂを最小化することが望ましい場合がある。これは、フェルミ準位Ｅｆｍ、Ｅｆｓを半導体の伝導帯Ｅｃと（ほぼ）そろうように変位させることによって達成することができる。これは、金属−半導体界面に隣接した半導体表面に、高ドーピング濃度の浅い領域を誘導することによって達成することができる。この結果得られる、高ドーピング濃度を有する追加の層を有する金属−半導体接合についてのエネルギーバンド図を図４に示す。このようにして、フェルミ準位Ｅｆｍ、Ｅｆｓは半導体の伝導帯Ｅｃの近くに変位し、ショットキー障壁の高さＷｂは減少している。
【００１７】
ｎ型半導体をショットキーダイオードのために使用し、追加層として、高濃度にドープしたアクセプタ層（ｐ型層）を使用した場合には、負空間電荷領域が形成されることから、ｎ型半導体内の空乏幅が増大して障壁の高さが増大する。逆に、高濃度にドープしたドナー層（ｎ型層）の場合には、表面電界が増大して、空乏幅が減少する。それにより、障壁の高さが実効的に低下して、障壁を通る量子力学的トンネル効果または熱電子電界放出が増進する。障壁は、半導体と金属との間にオーミック接触が形成される程度にまで低下され得る。
【００１８】
追加層としては、例えば、窒化物、ボラン、酸化物、水素化物またはフッ化物などの不活性化材料を含んでもよい。用いられる材料は半導体の導電型に依存してもよい。追加の層は、例えば、約０．１ｎｍ〜約５ｎｍの厚さであってよい。ショットキーダイオードを形成するための従来のプロセスでは、追加層は、半導体表面を洗浄し、金属層を形成する前に形成される。この追加工程のために、さらなる処理装置にウェハを移動させる必要があり、これによって、欠陥のリスクが増大する。
【００１９】
残渣や汚染物質等により、注入ステップで注入される種のイオンが遮られて、注入ドーズを減少させる可能性がある。以下、これについて説明する。この種の残渣や汚染物質を除去し、ウェハ表面を洗浄するために、バックスパッタリングプロセスが実行されてよい。また、残渣を除去することによって、スパッタされるべき金属の付着量を増大させることができ、直列抵抗を低下させることができる。バックスパッタリングの最中、ウェハ表面に第１のガス種のイオンを照射することによって、物質がウェハ表面から物理的に除去される。イオンはプラズマ内で発生させてよい。このようなバックスパッタリングプロセスを実行するための装置の一例を図５に示す。プロセスは、チャンバ２０、特に、真空チャンバ内で実行される。チャンバ２０は、ガスの入口２１を有する。高周波電圧源３１に結合されるチャック３０上にウェハが置かれてもよい。高周波電圧源３１は参照電位のＧＮＤ端子にも結合される。チャック３０は電極として機能する。ＧＮＤ端子に結合されるバックプレート電極３２が、チャック３０の反対側に配置される。チャック３０とバックプレート電極３２との間に高周波交番電界が形成される。
【００２０】
プロセスの効率はウェハの温度によって影響を受ける。したがって、ウェハを加熱する加熱ユニット４０が提供されてもよい。図５の装置において、加熱ユニット４０はハロゲンランプを含んでよい。ハロゲンランプはバックプレート電極３２内に一体化され、チャック３０上に位置付けられたウェハを照らす。ただし、ハロゲンランプを用いることは単なる一例にすぎない。図７に、加熱ユニット４０の別の例を示す。図７では、加熱ユニット４０は、チャンバ２０に結合されたマイクロ波発振器４１を含む。ただし、任意の他の好適な種類の加熱ユニット４０が用いられてもよい。
【００２１】
プラズマを発生させるために、装置は、チャンバ２０の周囲に沿って配置される１つ以上のＩＣＰ（誘導結合プラズマ）コイル６０を含む。なお、コイル６０は、チャンバ２０の壁の加熱を回避するために、チャンバ２０の内部に配置されてもよい。不活性ガスであり得る第１のガスが、入口２１を通ってチャンバ２０内へ案内される。第１のガスは、例えば、アルゴン、ネオンまたはクリプトンであってよい。コイル６０にＲＦ（無線周波数）電力を印加することによって、チャンバ２０の内部にＲＦ磁界が作り出される。ＩＣＰコイル６０の振動磁界から、電磁誘導によってガス内に電流が生成される。これらの電流はガスを加熱し、それにより、ガス原子の電離が生じる。
【００２２】
したがって、チャック３０とバックプレート電極３２との間に形成されるプラズマ内には、電子と電離ガス原子が存在する。電子および電離ガス原子は、チャック３０とバックプレート電極３２との間の交番電界によって両方向に交互に加速される。５０ｋＨｚ超の周波数（多くの場合、１３．５６ＭＨｚの周波数）を用いると、電子や電離ガス原子は交番電界に追随することができなくなる。電子はプラズマ内で振動して、多くのガス原子と衝突する。この結果、さらに多くの電離ガス原子が生じる。電離ガス原子は、重畳された負のオフセット電圧のために、チャック３０の方向に運動する。そこで、それらはウェハと衝突し、物質がウェハ表面から物理的に除去される。プロセスにおいて、凸状構造は、平面状構造よりも大きく除去される。さらに、ウェハ表面からスパッタされた粒子は再堆積のために表面に再付着する。このようにして、ウェハの表面はプロセスの間に平らにされる。
【００２３】
バックプレート電極３２を参照電位ＧＮＤ端子に直接結合する代わりに、図６に示されるように、バックプレート電極３２と参照電位ＧＮＤ端子との間に高周波電圧源３３が結合されてもよい。このように、高周波を両電極３０、３２内に特異的に結合させ、電極３０、３２の電位を個々に変化させてもよい。
【００２４】
チャンバ２０の壁を、ウェハ表面からスパッタされた材料から保護するために、スペーサ５０がチャンバ２０内に配置されてもよい。スペーサ５０は、例えば、上から見たときに、円筒または正方形状を有してもよい。これにより、スペーサ５０の側壁はチャンバの側壁を保護する。スペーサ５０は、入口２１を通ってチャンバ２０に入るガスがチャック３０とバックプレート電極３２との間の空間内へ流れ得るように、上に（部分的に）開いていてもよい。
【００２５】
従来のプロセスでは、追加層は、ウェハ表面を洗浄する前または後に注入される。従来の方法では、ウェハは、この追加の注入工程のために別の処理装置に移される。しかし、本明細書において開示される方法の一実施形態によれば、注入工程はバックスパッタリングプロセスと同じ処理装置内で実行される。この目的のために、第２のガスが第１のガスに追加されてよい。概して、第２のガスは、ｎ型ドーパント原子およびｐ型ドーパント原子の１つを含む。例えば、ｎ型ドーパントは窒素ガスまたはホスフィン内に含まれ、ｐ型ドーパントは、ホウ素がｐ型ドーパントであるボラン内に含まれる。ただし、これらは単なる例にすぎない。ショットキー障壁の高さを減少させるべく追加層を注入するために適した任意の他のガスが代わりに追加されてもよい。第２のガスの原子は、第１のガスの原子と同じように、ウェハ表面の方向に加速される。第２のガスの原子はウェハ内へと衝突され、半導体の表面の下方の領域内に欠陥を形成する。これにより、それらは半導体の表面の近くの半導体材料（例えばＳｉ、ＧａＮまたはＧａＡｓ）の元素組成を変化させる。その結果、ショットキー障壁の高さはもはや金属の仕事関数ではなく、半導体内の欠陥によって決定されるようになる。このように、バックスパッタリングプロセスの最中に追加の薄層が注入され、ウェハは注入工程のために別の処理装置に移す必要がない。２つのプロセスを同時に実行する代わりに、プロセスを同じチャンバ（２０）内で逐次実行することも可能である。
【００２６】
また、以下のアニールステップが同じ処理機内で実行されてもよい。アニールとは、概して、材料の延性を増大させるために、材料の物理的特性および（ときには）化学特性を変化させる熱処理である。それは、材料を特定の温度まで加熱すること、およびその後、材料を冷却することを含む。アニールは、構造を均質にすることによって、延性を引き出すこと、材料を軟化させること、内部応力を緩和すること、および構造から不純物を除くことができる。
【００２７】
その後、ショットキー金属（原料）がウェハ上にスパッタされてもよい。ショットキー金属は、例えば、タングステン（Ｗ）、チタン（Ｔｉ）、モリブデン（Ｍｏ）またはクロム（Ｃｒ）であってもよい。バックプレート電極３２は原料、いわゆるターゲットで被覆されてもよい。以上においてすでに説明されたように、チャック３０とターゲットとの間にプラズマが提供される。プラズマの電子および電離ガス原子は、チャック３０とバックプレート電極３２との間の交番電界によって両方向に交互に加速される。５０ｋＨｚ超の周波数（多くの場合、１３．５６ＭＨｚの周波数）を用いると、電子および電離ガス原子はもはや交番電界に追随することができなくなる。電子はプラズマ内で振動して、多くのガス原子と衝突する。この結果、さらに多くの電離ガス原子が生じる。電離ガス原子は、重畳された負のオフセット電圧のために、バックプレート電極３２の方向に運動する。そこで、それらはターゲットと衝突し、物質がターゲットから物理的に除去される。これらの原子はターゲット表面から全方向に出ていく。その結果、チャック３０上に位置付けられたウェハは均一な金属コーティングで被覆される。
【００２８】
図８Ａ〜図８Ｃに、ショットキー障壁の高さを減少させるべく半導体表面を処理する方法の一例を示す。第１のステップにおいて、半導体を用意する。半導体は、ウェハ、またはウェハの一部であってもよい。図８Ａは、ショットキーダイオードのドリフト領域（ベース領域）を形成する第１の半導体領域１１０を示す鉛直断面図である。第１の半導体領域１１０は第１の表面１０１を有する。
【００２９】
図８Ｂを参照すると、第１の半導体領域１１０内に追加の層１３０を形成する。追加の層１３０は第１の表面１０１から第１の半導体領域１１０内へ鉛直方向に延在する。追加の層１３０は、ガスイオンの注入を用いて欠陥を作り出すことによって、以上において説明された方法で形成されてもよい。
【００３０】
次に、図８Ｃを参照すると、半導体上に金属層１２０を形成する。金属層１２０は追加の層１３０に隣接し、第１の表面１０１から鉛直方向に延在する。金属層は、例えば、以上において説明されたように、第１の表面１０１上にスパッタされてもよい。
【００３１】
上述されたプロセスはショットキーダイオードの製作プロセスの間に用いられるだけでなくてもよい。同様に、例えば、上述の方法を用いて、合併ＰｉＮ−ショットキー（ＭＰＳ）ダイオードが製作されてもよい。ＭＰＳダイオードは、第１の半導体領域および第２の半導体領域と異なる導電型（例えば、ｐ型）の注入区域を含む。これらの注入区域は注入ステップの最中に被覆されてもよい。構造を被覆するために用いられるマスクは、その後、金属接触区域を作り出すための次のリフトオフプロセスのために用いられてもよい。リフトオフプロセスとは概して、犠牲材料（例えば、フォトレジスト）を用いて基板の表面上にターゲット材料の構造を作り出す方法である。
【００３２】
さらに、ショットキーダイオードにおける障壁の高さを減少させることに関して上述したのと同じ方法で、ＭＥＳＦＥＴ（金属−半導体電界効果トランジスタ）ゲートコンタクトの障壁の高さを変えることが可能である。
【００３３】
「〜の真下」、「〜の下方」、「下部」、「〜の真上」、「上部」および同様のものなどの空間的相対語は、１つの要素の、第２の要素に対する位置付けを説明するための記述を容易にするために用いられる。これらの用語は、図に示されるものと異なる向きに加えて、デバイスの異なる向きを包含することを意図されている。さらに、「第１」、「第２」、および同様のものなどの用語は、同様に、様々な要素、領域、区域などを記述するために用いられ、同じく、限定を意図されてはいない。本記載全体を通じて同様の用語は同様の要素を指す。
【００３４】
本明細書で使用するとき、用語「〜を有する」、「〜を包含する」、「〜を含む」、「〜を備える」および同様のものは、述べられている要素または特徴の存在を指示するが、追加の要素または特徴を除外しないオープンエンドな用語である。冠詞「１つの（ａ）」、「１つの（ａｎ）」および「その（ｔｈｅ）」は、文脈が別途明確に指示しない限り、複数形も単数形も含むことが意図される。
【００３５】
本実施形態およびその利点を詳細に説明したが、本明細書においては、添付の請求項によって定義されるとおりの本発明の趣旨および範囲から逸脱することなく、種々の変更形態、置換形態および改変形態をなすことができることを理解されたい。上述の変形形態および適用の範囲を念頭に置いて、本発明は上述の説明によって限定されず、また、添付の図面によっても限定されないことを理解されたい。その代わりに、本発明は添付の請求項およびそれらの法的均等物によってのみ限定される。
【符号の説明】
【００３６】
２０  チャンバ
２１  入口
３０  チャック
３１  高周波電圧源
３２  バックプレート電極
３３  高周波電圧源
４０  加熱ユニット
４１  マイクロ波発振器
５０  スペーサ
６０  コイル
１００  半導体
１０１  第１の表面
１１０  第１の半導体領域
１１１  第２の半導体領域
１２０  金属層
１３０  追加層
【図１】
2016134626.tif 000003
【図２】
2016134626.tif 000004
【図３】
2016134626.tif 000005
【図４】
2016134626.tif 000006
【図５】
2016134626.tif 000007
【図６】
2016134626.tif 000008
【図７】
2016134626.tif 000009
【図８】
2016134626.tif 000010
【外国語明細書】
2016134626000001.pdf
2016134626000002.pdf
2016134626000003.pdf
2016134626000004.pdf